각 실시 예 또는 비 교예 에서 제조 한 고형분 농도 5 중량 ％ 의 액정 배향 제 를 , 액정 배향 막 도포 용 인쇄기 ( 닛본 샤신 인 사쯔 ( 주 ) 제조 , " 형명 "" 옹 스트로 머 S - 40 L "") 를 이용 하 여 ", 두께 1 mm 의 유리 기판 의 한쪽 면 에 설치 된 ITO 막 을 포함 하 는 투명 도전 막 상 에 일정 액량 으로 10 분 간 연속 하 여 도포 를 실시 하 였 다 . 10 분 간 연속 도포 한 후 , 200 ℃ 에서 60 분 간 가열 함 으로써 , 막 두께 약 0 . 06 ㎛ 의 피막 을 형성 하 였 다 . 이 피막 에 대하 여 , 육안 에 의해 도포 불 균일 의 유무 를 관찰 하 여 , 도포 불 균일 이 거의 관찰 되 지 않 는 것 을 레벨 1 , 현저히 도포 불 균일 이 관찰 된 경우 를 레벨 5 로 하 고 , 인쇄 성 을 5 단계 로 평가 하 였 다 .